"眼科用レンズ装置であって、視覚ゾーン及び非視覚ゾーンと、前側曲面及び後側曲面と、前記前側曲面及び前記後側曲面の1つ又は両方に形成されるテクスチャーのある表面と、を備え、前記テクスチャーのある表面が少なくとも前記視覚ゾーン内に形成される、眼科用レンズ装置。前記テクスチャーのある表面が前記非視覚ゾーン内に追加的に形成される、請求項1に記載のレンズ。前記眼科用レンズがシリコーンヒドロゲル材料を含む、請求項2に記載のレンズ。前記眼科用レンズが、エタフィルコン、セノフィルコン、ガリフィルコン、及びナラフィルコンのうちの少なくとも1つを含む、請求項1に記載のレンズ。前記テクスチャーパターンが複数の同心円を含む、請求項2に記載のレンズ。前記テクスチャーパターンが1つ又は2つ以上の螺旋パターンを含む、請求項2に記載のレンズ。前記テクスチャーパターンが放射状チャネルを含む、請求項2に記載のレンズ。前記テクスチャーパターンが約2μm約2ミクロン以下の深さを備える、請求項2に記載のレンズ。前記テクスチャーパターンが約0.5μm約0.5ミクロン以下の深さを備える、請求項2に記載のレンズ。前記テクスチャーパターンが約1μm約1ミクロン以下の深さ及び約1μm約1ミクロン以下のチャネル間の空間を備える複数のチャネルを備える、請求項1に記載のレンズ。前記テクスチャーパターンが約0.5μm約0.5ミクロン以下の深さ及び約0.5μm約0.5ミクロン以下のチャネル間の空間を備える、請求項10に記載のレンズ。前記テクスチャーパターンが、前記テクスチャーパターンの外側区域に沿って比較的丸い上部を備える、請求項2に記載のレンズ。前記テクスチャーパターンが、前記テクスチャーパターンの内側区域に沿って比較的先の尖った部分を備える、請求項12に記載のレンズ。前記テクスチャーパターンが、前記テクスチャーパターンの外側区域に沿って比較的先の尖った上部を備える、請求項2に記載のレンズ。前記テクスチャーパターンが、前記テクスチャーパターンの内側区域に沿って比較的丸い部分を備える、請求項12に記載のレンズ。前記テクスチャーパターンが、前記テクスチャーパターンの内側区域に沿って比較的丸い部分を備える、請求項14に記載のレンズ。眼科用レンズを形成するための鋳型部品であって、前記鋳型部品は、前記鋳型部品により形成された眼科用レンズの視覚ゾーンと相関する区域、及び前記鋳型部品により形成された眼科用レンズの非視覚ゾーンと相関する区域を有する凹面と、前記鋳型部品により形成された眼科用レンズの視覚ゾーンと相関する前記区域に少なくとも形成されるテクスチャーのある表面と、を備える、鋳型部品。眼科用レンズを形成するための鋳型部品であって、前記鋳型部品は、前記鋳型部品により形成された眼科用レンズの視覚ゾーンと相関する区域、及び前記鋳型部品により形成された眼科用レンズの非視覚ゾーンと相関する区域を有する凸面と、前記鋳型部品により形成された眼科用レンズの視覚ゾーンと相関する前記区域に少なくとも形成されるテクスチャーのある表面と、を備える、鋳型部品。前記鋳型部品を形成するために使用される材料が環状ポリオレフィンを含む、請求項17又は18に記載の鋳型部品。前記鋳型部品を形成するために使用される材料が環状オレフィンポリマーを含む、請求項17又は18に記載の鋳型部品。したがって、本発明は、コンタクトレンズ着用者の体験を更に改善する改良された設計のコンタクトレンズのような眼科用装置を含む。概して、本発明によると、慎重に調整されたテクスチャーをレンズ表面に有するコンタクトレンズが形成される。テクスチャーはコンタクトレンズの視覚ゾーン全体にわたって含まれる。幾つかの実施形態では、テクスチャーは、レンズ表面の湿潤性の増加をもたらす寸法で形成される。幾つかの実施形態は、レンズ表面の涙液のパターンを制御するためにも有用である。別の態様で、幾つかの実施形態は、有益なタンパク質の摂取を増すことによってレンズの着用に関連付けられる快適度を増すテクスチャーパターンを含む。したがって、本発明の幾つかの実施形態は反応性モノマー混合物から鋳造成形される眼科用レンズを含む。レンズは、反応性モノマー混合物が暴露される化学線の制御を介して形成される。本発明は、眼科用レンズなどの生物医学的装置を含むものであり、とりわけ、眼科用レンズなどの生物医学的装置に組み込まれるエネルギー源を有する眼科用レンズを含む。好ましい実施形態及び代替の実施形態の両方の説明は、代表的な実施形態に過ぎず、変形、修正、及び代替が当業者にとって明白であり得ることが理解される。したがって、上述した代表的な実施形態は、基礎となる発明の範囲を限定するものではないと理解されるべきである。用語本発明を目的とする本説明及び特許請求の範囲において、以下の定義が適用される、様々な用語が使用され得る。レンズ:本明細書で使用するときレンズとは、眼内、又は眼上にある任意の眼科用装置を指す。これらの装置は視覚補正をもたらすことができるか、又は美容用であっても良い。例えば、レンズという用語は、コンタクトレンズ、眼内レンズ、オーバーレイレンズ、眼用挿入物、光学挿入物、又は他の同様の、視力が補正若しくは変更される装置か、又は視力を妨げることなく目の生理機能が美容的に拡張される例えば、虹彩色装置を指すことができる。いくつかの実施形態では、本発明の好ましいレンズは、シリコーンヒドロゲル類、及びフルオロヒドロゲル類を含むが、これらに限定されない、シリコーンエラストマー類又はヒドロゲル類から製造される、ソフトコンタクトレンズである。レンズ形成混合物:用語レンズ形成混合物、又は反応性混合物、又はRMM反応性モノマー混合物は、本明細書で使用するとき、硬化及び架橋することができるか、又は架橋して眼科レンズを形成することができる、モノマー、又はプレポリマー材料を指す。様々な実施形態は、UV遮断剤、染料、光開始剤、又は触媒、及びコンタクト若しくは眼内レンズ等の眼科レンズに望まれ得る他の添加剤等の1つ又は2つ以上の添加剤を有するレンズ形成混合物を含むことができる。視覚ゾーン:本明細書で使用するとき、用語視覚ゾーンは眼科用レンズの一区域を指し、通常処方されるやり方で目の上、目の近く、又は目の中に眼科用レンズを着用中の眼科用レンズ着用者は、その区域を通じて見ることになる。周辺ゾーン:本明細書で使用するとき、用語周辺ゾーン又は非視覚ゾーンは、眼科用レンズの視覚ゾーンの外側の眼科用レンズの区域を指し、したがって、それは、眼科用レンズを通常の処方されるやり方で目の上、目の近く、又は目の中に、着用中にレンズ着用者がそれを通じて見ることになる部分の外側である。概して、本発明はテクスチャーのある表面を有する眼科用レンズを含む。いくつかの実施形態では、眼科用装置は、レンズの着用者がそれを通じて見る視覚ゾーンを含む。テクスチャーパターンは、視覚ゾーン及び視覚ゾーンの外のいずれか又は両方に置かれる場合がある。他の実施形態は、眼科用レンズに形成されるパターンのレリーフを鋳型部品が含む、眼科用レンズの鋳型成形に使用される鋳型部品を含む場合がある。更なる実施形態は、眼科用レンズを鋳型成形するためのプラスチック鋳型部品の形成に使用され得る鋼鉄成形を含む。眼科用レンズ装置図1Aを参照すると、本発明による代表的な眼科用レンズ100の上面図が示されている。レンズ100はレンズ100に形成されたパターン化されたテクスチャー101を含む。幾つかの実施形態では、図示されているように、パターン化されたテクスチャー101は同心すなわち概して共心の一連の凹又は溝101a~101h及び更には~101...nを含み、nは同心環状溝の数である。パターン化されたテクスチャー101の溝101a~101...nは、表面の湿潤性を増しかつレンズを通した正視を妨害しない深さ及び間隔でソフトレンズ材料の表面に形成される。概して同心の溝パターンという表現は、中心点を中心とした螺旋を描く連続溝を含む1つ又は2つ以上の螺旋パターンを指定することを意味する。所与の断面で、螺旋パターンは同心円パターンとして描かれてもよいが、螺旋は切れ目のない連続した溝又は凹である。幾つかの実施形態では、同じ又は近接した中心点を有する複数の螺旋パターンを使用する場合がある。したがって、パターン化テクスチャー101はレンズ100の視覚ゾーン102の一部又は全体を通じて連続し得る。加えて、パターン化テクスチャー101はレンズ100の周辺ゾーン103の一部又は全体に存在してもよい。図1Aは、同心円を有する幾つかの特定の実施形態を図示し、図1B及び図1Cは多様なテクスチャーパターン104~105を有する追加的実施形態を図示する。図1Bは、概して交差平行線パターンであるテクスチャーパターン104を図示し、図1Cは中心点からの放射チャネル又は溝105を含む。確率的パターンstochasticpatternを含む他のパターンも本発明の範囲内である。概して、パターン化テクスチャー101a~101...n、104、105の形の何らかの制約は、製造方法及びレンズ材料に関係し得る。例えば、鋳型成形製造プロセスは同心テクスチャーパターンとより適合性がある場合があり、交差平行線又は確率的パターンは自由形状製造プロセスによるほうが得られやすい場合がある。本発明によると、パターン化テクスチャー101a~101...n、104、105は、着用者がレンズを着用中のレンズ表面の湿潤性下記に詳述されるを向上するために十分な深さ及び頻度の溝又は凹みを含み、かつレンズ着用者がレンズを通してはっきりと見ることを可能にするために十分に浅い深さを含む。従来、いかなる修正も視覚ゾーンの外側の区域に制限されてきた。そのような設計は、パターン化テクスチャー101a~101...n、104、105によってもたらされるレンズ表面の収差をヒトの目が知覚するであろう、又はパターン化テクスチャー101a~101...n、104、105は例えば虹、輪、若しくは視覚の歪みのようなアーチファクトを視覚体験にもたらすであろうという、一般に受け入れられている考えに固執している。しかし、本発明によると、視覚への実質的な悪影響を全く伴わずにパターン化テクスチャー101a~101...n、104、105を視覚ゾーンに導入することができ、かつ幾つかの実施形態では視覚の向上をもたらすことができる。非限定的な説明として、レンズ着用者自身の涙液がパターンを満たし、満足のいく視覚体験又はより良い視覚体験をもたらすと理論付けられる。加えて、涙液は改善された着用者体験をもたらす。加えて、幾つかの実施形態ではパターン化テクスチャー101a~101...n、104、105は、滑らかな表面と比べて、涙液から有益なタンパク質を摂取するための表面積をより多くもたらす。表面積の増加はパターン化テクスチャー101a~101...n、104、105を有する眼科用レンズ100の着用に伴う快適度を高める。図2を参照すると、本発明による眼科用レンズ200の断面図が示されている。レンズ200は後方湾曲すなわち凹面202及び前方湾曲すなわち凸面203を有する。本発明によると、凸面203は視覚ゾーン204の区域内にテクスチャーパターン201を含む。幾つかの実施形態では、テクスチャーパターン201は視覚ゾーンの外側の区域205A~205Bにもあってよい。図3を参照すると、幾つかの実施形態によるテクスチャーパターンの拡大図が図示されている。テクスチャーパターン300は、深さ303及び幅302を有する複数のチャネル又は溝又は他の幾何学的凹みを概して含む。幾つかの実施形態では、深さは2マイクロメートル以下である。テクスチャーパターンの材料及び構造形状に依存し、幾つかの実施形態は、2マイクロメートル以下のテクスチャーパターンで快適度を高めることができ、幾つかの好ましい実施形態は、500ナノメートル0.5マイクロメートル以下の深さを有する単純なデジタル構造形状を含む。図3に図示したテクスチャーパターンは、概して、溝型式のアーチファクトを有するパターンをもたらすが、その他のパターンもまた本発明の範囲内である。図4を参照すると、テクスチャーパターンに含まれる代表的構造形状が図示されている。幾つかの実施形態では、テクスチャーパターン400Aは、テクスチャーパターン400Aの最も外側の区域に沿って置かれた比較的先の尖った上部401と、テクスチャーパターン400Aのより内側の部分に沿った概して丸い部分404とを含むことができる。別のテクスチャーパターン400Bは、テクスチャーパターン400Bの最も外側の区域に沿って置かれた比較的先丸い上部403と、テクスチャーパターン400Bのより内側の部分に沿った概して先の尖った部分402とを含むことができる。更に他の実施形態では、テクスチャーパターン400Cは、テクスチャーパターン400Bの最も外側の区域に沿って置かれた比較的丸い上部405と、テクスチャーパターン400Cのより内側の部分に沿った概して丸い部分406とを含むことができる。追加的な実施形態は、テクスチャーパターン400Dの最も外側の区域に沿って置かれた比較的先の尖った上部407と、テクスチャーパターン400Bのより内側の部分に沿った概して丸い部分408とを含むテクスチャーパターン400Dを含むことができる。次に図5を参照すると、眼科レンズ用の代表的な鋳型のダイアグラムが例示される。本明細書で使用するとき、用語鋳型及び鋳型組立品は、レンズ形成用混合物を分配することができる空洞505を有する形態500を指し、この分配は、レンズ形成用混合物506の反応又は硬化の際に所望の形状の眼科レンズが製造されるように行なうことができる。本発明の鋳型及び鋳型組立品500は、複数の鋳型部分又は鋳型片501~502から構成される。鋳型部分501~502を組み合わせて、空洞505を鋳型部分501~502間に形成し、その中にレンズを形成することができるようにすることができる。このような鋳型部分501~502の組み合わせは、一時的であることが好ましい。レンズが形成されたら、レンズを取り出すために鋳型部分501~502を再び分離することができる。少なくとも1つの鋳型部分501~502は、その表面503~504の少なくとも一部がレンズ形成用混合物と接触していて、レンズ形成用混合物の反応又は硬化の際に、表面503~504が所望の形状及び形態を表面が接触しているレンズ部分にもたらすようになっている。少なくとも1つの他の鋳型部分501~502についても同じである。こうして、たとえば、好ましい実施形態においては、鋳型組立品500を、2つの部分501~502、すなわち雌型の凹部片前側片502と雄型の凸部片後側片501それらの間に空洞が形成されているから形成する。凹部表面504のレンズ形成用混合物と接触する部分は、鋳型組立品500内に作製すべき眼科レンズの前側湾曲部の湾曲を有すると共に、十分に滑らかであり、凹部表面504と接触しているレンズ形成用混合物の重合によって形成される眼科レンズの表面が光学的に許容できるものとなるように形成されている。本発明によると、成形方部品501~502の1つ又は両方は、鋳型空洞505内に配置されたレンズ形成用混合物506と接触することになる表面上にテクスチャーパターン509を含む。図示したように、テクスチャーパターン509は凹面504に含まれる。鋳型テクスチャーパターン509は、鋳型システム500によって形成されるレンズに与えられるパターンのレリーフとなる。図のような鋳型部品から形成されるレンズは、眼科用レンズの凸面前側曲面にテクスチャーパターンを有することになる。テクスチャーパターンは射出成形、木摺プロセス、レーザーアブレーションプロセス、又は他のプラスチック形成方法によって鋳型部品502に形成されてもよい。いくつかの実施形態においては、前側鋳型片502はまた、円形の周辺エッジ508と一体でこれを囲む環状フランジを備えることができ、このフランジから、軸線に垂直でフランジ図示せずから延びる平面内で延びている。後側鋳型片501は、中央に湾曲状の区分を有し、この区分には、凸面503及び円形の周辺エッジ507が伴っている。凸面503のレンズ形成用混合物と接触している部分は、鋳型組立品500内に作製すべき眼科レンズの後側湾曲部の湾曲を有するとともに、十分に滑らかであり、後側表面503と接触しているレンズ形成用混合物の反応又は硬化によって形成される眼科レンズの表面が光学的に許容できるものとなるように形成されている。したがって、前側鋳型半片502の内部凹部表面504によって眼科レンズの外面が画定される一方で、ベース鋳型半片501の外部凸面503によって眼科レンズの内面が規定される。ここで図6を参照すると、幾つかの実施形態で、鋳型部品601は凸面602に与えられたテクスチャーパターン603を有する凸面を含んでもよい。そのような実施形態では、鋳型部品601で形成された眼科用レンズは後側凹曲面にテクスチャーパターンを含むことになる。鋳型材料の好適な実施形態には、ポリオレフィン、環式オレフィン、脂環式ポリオレフィン及び環式オレフィンポリマー時にCOCと呼ばれる、そして、いくつかの実施形態においてはポリオレフィン及びCOCが含まれる。本発明による鋳型500を作るいくつかの好ましい方法では、既知の技術による射出成型を用いるが、実施形態はまた、例えば、旋盤法、ダイヤモンド切削、又はレーザー切断が挙げられる他の技術によって作られる鋳型を含むこともできる。通常、レンズを、両方の鋳型部分501~502の少なくとも1つの表面上に形成する。しかし必要に応じて、レンズの一方の表面を鋳型部分501~502から形成する場合もあり、他方のレンズ表面を旋盤法又は他の方法を用いて形成することができる。本明細書で使用するとき、レンズ形成表面は、レンズを成型するために用いる表面503~504を意味する。いくつかの実施形態では、任意のこのような表面503~504は、光学品質表面仕上げを有することができる。光学品質表面仕上げとは、表面が十分に滑らかで、成型表面に接触しているレンズ形成材料の重合によって作られるレンズ表面が光学的に許容可能であるように形成されていることを示す。更に、いくつかの実施形態では、レンズ形成表面503~504は、レンズ表面に所望の光学特性を付与するのに必要な幾何学形状を有することができる。所望の光学特性としては、限定することなく、球面、非球面、及び円筒屈折力、波面収差補正、角膜トポグラフィ補正などに加えて、これらの任意の組み合わせが挙げられる。幾つかの実施形態では、レンズ材料を形成する反応性混合物はシリコーン含有成分を含むことができる。シリコーン含有成分は、モノマー、マクロマー又はプレポリマー中に少なくとも1個の[-Si-O]を含有する成分である。好ましくは、合計Si及び結合Oは、シリコーン含有成分中に、当該シリコーン含有成分の総分子量の約20重量より大きい、更に好ましくは30重量より大きい量で存在する。有用なシリコーン含有成分は、好ましくは、アクリレート、メタクリレート、アクリルアミド、メタクリルアミド、ビニル、N-ビニルラクタム、N-ビニルアミド及びスチリル官能基などの重合性官能基が含まれる。好適なシリコーン含有成分は、式Iの化合物を含む:式中、R1は、独立して、一価反応基、一価アルキル基、又は一価アリール基から選択され、前述のいずれかは、ヒドロキシ、アミノ、オキサ、カルボキシ、アルキルカルボキシ、アルコキシ、アミド、カルバメート、カーボネート、ハロゲン、又はこれらの組み合わせから選択される官能性を更に含み得、1~100Si-Oの反復単位を含む一価シロキサン鎖は、アルキル、ヒドロキシ、アミノ、オキサ、カルボキシ、アルキルカルボキシ、アルコキシ、アミド、カルバメート、ハロゲン、又はこれらの組み合わせから選択される官能性を更に含むこともあり、式中、b=0~500であり、bが0以外のときに、bは、表示値と同等のモードを有する分配であると理解され、少なくとも1つのR1は、一価反応基を含み、いくつかの実施形態では、1個と3個のR1との間は、一価反応基を含む。本明細書に使用されるとき、一価反応基は、フリーラジカル及び/又はカチオン重合を受けることができる基である。フリーラジカル反応性基の非限定的な例としては、メタアクリレート、スチリル、ビニル、ビニルエーテル、C1~6アルキルメタアクリレート、メタアクリルアミド、C1~6アルキルメタアクリルアミド、N-ビニルラクタム、N-ビニルアミド、C2~12アルケニル、C2~12アルケニルフェニル、C2~12アルケニルナフチル、C2~6アルケニルフェニルC1~6アルキル、O-ビニルカルバメート及びO-ビニルカーボネートが挙げられる。カチオン反応性基の非限定例には、ビニルエーテル又はエポキシド基及びこれらの混合物が挙げられる。一実施形態では、フリーラジカル反応基には、メタアクリレート、アクリルオキシ、メタアクリルアミド、及びこれらの混合物が含まれる。好適な一価アルキル基及びアリール基には、置換及び非置換のメチル、エチル、プロピル、ブチル、2-ヒドロキシプロピル、プロポキシプロピル、ポリエチレンオキシプロピル、これらの組み合わせ等の非置換の一価C1~C16アルキル基、C6~C14アリール基が挙げられる。1つの実施形態では、bは、ゼロであり、1個のR1は、一価の反応性基であり、少なくとも3個のR1は、1~16個の炭素原子を有する一価アルキル基から選択され、別の実施形態では、1~6個の炭素原子を有する一価アルキル基から選択される。本発明のシリコーン成分の制限されない例には、2-メチル-、2-ヒドロキシ-3-[3-[1,3,3,3-テトラメチル-1-[トリメチルシリルオキシ]ジシロキザニル]プロポキシ]プロピルエステルSiGMA、2-ヒドロキシ-3-メタクリルオキシプロピルオキシプロピル-トリトリメチルシロキシシラン、3-メタクリルオキシプロピルトリストリメチルシロキシシランTRIS、3-メタクリルオキシプロピルビストリメチルシロキシメチルシラン、及び3-メタクリルオキシプロピルペンタメチルジシロキサンが含まれる。別の実施形態では、bは、2~20、3~15、又はいくつかの実施形態では、3~10であり、少なくとも1つの末端R1は、一価反応基を含み、残りのR1は、1~16個の炭素原子を有する一価アルキル基から選択され、別の実施形態では、1~6個の炭素原子を有する一価アルキル基から選択される。更に他の一実施形態では、bが3~15であり、1つの末端R1が一価の反応性基を含み、その他の末端R1が1~6の炭素原子を有する一価のアルキル基を含み、残余のR1が1~3の炭素原子を有する一価のアルキル基を含む。本発明のシリコーン成分の制限されない例には、モノ-2-ヒドロキシ-3-メタクリルオキシプロピル-プロピルエーテル末端のポリジメチルシロキサン400~1000MWOH-mPDMS]、モノメタクリルオキシプロピル末端のモノ-n-ブチル末端のポリジメチルシロキサン800~1000MW、mPDMSが含まれる。別の実施形態では、bは、5~400、又は10~300であり、両方の末端R1は、一価反応基を含み、残りのR1は、独立して、炭素原子間のエーテル結合を有することもあり、ハロゲンを更に含むこともある、1~18個の炭素原子を有する一価アルキル基から選択される。シリコーンヒドロゲルレンズが望ましい一実施形態では、本発明のレンズは、ポリマーを作製する反応性モノマー成分の総重量に対して、少なくとも約20、好ましくは、約20重量~70重量のシリコーン含有成分を含む、反応性混合物から作製される。本発明は、任意の既知のレンズ形成材、即ち当該レンズの製造に適した材料で製造される、ハード又はソフトコンタクトレンズの提供に使用され得る。更に好ましくは、レンズは、モノマー含有ヒドロキシ基、カルボキシル基、又はこれらの両方から製造される、若しくは、シロキサン、ヒドロゲル、シリコーンヒドロゲル、及びこれらの組み合わせ等のシリコーン含有ポリマーから製造される。本発明のレンズを形成するのに有用な材料は、重合開始剤等の添加剤に加えて、マクロマー、モノマー、及びこれらの組み合わせの混合物を反応させることによって、製造し得る。好適な材料は、シリコーンマクロマー及び親水性モノマーから製造されるシリコーンヒドロゲルを含むが、これらに限定されない。結論上記の説明、及び以下の請求項によって更に定義されるとおり、本発明は、眼科用レンズを処理する方法、及びそのような方法を実行するための装置、並びにそれによって形成される眼科用レンズを提供する。実施の態様1眼科用レンズ装置であって、視覚ゾーン及び非視覚ゾーンと、前側曲面及び後側曲面と、前記前側曲面及び前記後側曲面の1つ又は両方に形成されるテクスチャーのある表面と、を備え、前記テクスチャーのある表面が少なくとも前記視覚ゾーン内に形成される、眼科用レンズ装置。2前記テクスチャーのある表面が前記非視覚ゾーン内に追加的に形成される、実施態様1に記載のレンズ。3前記眼科用レンズがシリコーンヒドロゲル材料siliconhydrogelmaterialを含む、実施態様2に記載のレンズ。4前記眼科用レンズが、エタフィルコン、セノフィルコン、ガリフィルコン、及びナラフィルコンのうちの少なくとも1つを含む、実施態様1に記載のレンズ。5前記テクスチャーパターンが複数の同心円を含む、実施態様2に記載のレンズ。6前記テクスチャーパターンが1つ又は2つ以上の螺旋パターンを含む、実施態様2に記載のレンズ。7前記テクスチャーパターンが放射状チャネルを含む、実施態様2に記載のレンズ。8前記テクスチャーパターンが約2μm約2ミクロン以下の深さを備える、実施態様2に記載のレンズ。9前記テクスチャーパターンが約0.5μm約0.5ミクロン以下の深さを備える、実施態様2に記載のレンズ。10前記テクスチャーパターンが約1μm約1ミクロン以下の深さ及び約1μm約1ミクロン以下のチャネル間の空間を備える複数のチャネルを備える、実施態様1に記載のレンズ。11前記テクスチャーパターンが約0.5μm約0.5ミクロン以下の深さ及び約0.5μm約0.5ミクロン以下のチャネル間の空間を備える、実施態様10に記載のレンズ。12前記テクスチャーパターンが、前記テクスチャーパターンの外側区域に沿って比較的丸い上部を備える、実施態様2に記載のレンズ。13前記テクスチャーパターンが、前記テクスチャーパターンの内側区域に沿って比較的先の尖った部分を備える、実施態様12に記載のレンズ。14前記テクスチャーパターンが、前記テクスチャーパターンの外側区域に沿って比較的先の尖った上部を備える、実施態様2に記載のレンズ。15前記テクスチャーパターンが、前記テクスチャーパターンの内側区域に沿って比較的丸い部分を備える、実施態様12に記載のレンズ。16前記テクスチャーパターンが、前記テクスチャーパターンの内側区域に沿って比較的丸い部分を備える、実施態様14に記載のレンズ。17眼科用レンズを形成するための鋳型部品であって、前記鋳型部品は、前記鋳型部品により形成された眼科用レンズの視覚ゾーンと相関する区域、及び前記鋳型部品により形成された眼科用レンズの非視覚ゾーンと相関する区域を有する凹面と、前記鋳型部品により形成された眼科用レンズの視覚ゾーンと相関する前記区域に少なくとも形成されるテクスチャーのある表面と、を備える、鋳型部品。18眼科用レンズを形成するための鋳型部品であって、前記鋳型部品は、前記鋳型部品により形成された眼科用レンズの視覚ゾーンと相関する区域、及び前記鋳型部品により形成された眼科用レンズの非視覚ゾーンと相関する区域を有する凸面と、前記鋳型部品により形成された眼科用レンズの視覚ゾーンと相関する前記区域に少なくとも形成されるテクスチャーのある表面と、を備える、鋳型部品。19前記鋳型部品を形成するために使用される材料が環状ポリオレフィンを含む、実施態様17又は18に記載の鋳型部品。20前記鋳型部品を形成するために使用される材料が環状オレフィンポリマーを含む、実施態様17又は18に記載の鋳型部品。"